МОДИФИЦИРОВАННАЯ КАУЧУКОВАЯ МАТОЧНАЯ СМЕСЬ, И РЕЗИНОВАЯ СМЕСЬ, И ВУЛКАНИЗИРОВАННАЯ РЕЗИНА, ИЗГОТОВЛЕННАЯ ИЗ НЕЕ, И СПОСОБЫ ИХ ИЗГОТОВЛЕНИЯ

1. Модифицированная каучуковая маточная смесь, содержащая несшитый каучук и частицы каучука, имеющие сшитую структуру, диспергированные в нем, причем частицы каучука, имеющие сшитую структуру, представляют собой частицы синтетического каучука и/или частицы натурального каучука со средним размером частиц от 20 до 500 нм, предпочтительно от 50 до 200 нм, более предпочтительно от 70 до 200 нм, и содержанием геля 60 мас.% или более, предпочтительно 75 мас.% или более, а несшитый каучук представляет собой стирол-бутадиеновый каучук; при этом массовое отношение частиц каучука, имеющих сшитую структуру, к несшитому каучуку составляет более 20:80 и менее или равно 80:20.
2. Модифицированная каучуковая маточная смесь по п. 1, характеризующаяся тем, что частицы каучука, имеющие сшитую структуру, представляет собой один или несколько каучуков, выбранных из группы, состоящей из частиц натурального каучука, частиц стирол-бутадиенового каучука, частиц карбоксилированного стирол-бутадиенового каучука, частиц бутадиен-нитрильного каучука, частиц карбоксилированного бутадиен-нитрильного каучука, частиц хлоропренового каучука, частиц полибутадиенового каучука, частиц силиконового каучука, частиц акрилового каучука, частиц стирол-бутадиен-винилпиридинового каучука; предпочтительно один или несколько каучуков, выбранных из группы, состоящей из частиц бутадиен-нитрильного каучука, частиц стирол-бутадиен-винилпиридинового каучука, частиц стирол-бутадиенового каучука, частиц карбоксилированного стирол-бутадиенового каучука; более предпочтительно один или несколько каучуков, выбранных из группы, состоящей из частиц стирол-бутадиен-винилпиридинового каучука, частиц бутадиен-нитрильного каучука; наиболее предпочтительно частиц бутадиен-нитрильного каучука.
3. Модифицированная каучуковая маточная смесь по п. 1 или 2, характеризующаяся тем, что частицы каучука, имеющие сшитую структуру, обладают гомогенной структурой.
4. Модифицированная каучуковая маточная смесь по п. 1 или 2, характеризующаяся тем, что массовое отношение частиц каучука, имеющих сшитую структуру, к несшитому каучуку составляет от 30:70 до 80:20; предпочтительно от 40:60 до 80:20.
5. Модифицированная каучуковая маточная смесь по п. 1 или 2, характеризующаяся тем, что она получена смешиванием компонентов, содержащих латекс несшитого каучука и латекс частиц каучука, имеющих сшитую структуру, до гомогенности и их последующей коагуляцией, причем латекс частиц каучука, имеющих сшитую структуру, представляет собой каучуковый латекс, полученный радиационной сшивкой.
6. Способ получения модифицированной каучуковой маточной смеси по любому из пп. 1-5, включающий следующие стадии:
(1) радиационной сшивки латекса синтетического каучука и/или натурального каучука и получения таким образом в указанном латексе частиц синтетического каучука и/или натурального каучука, имеющих сшитую структуру, указанное содержание геля, а также средний размер частиц зафиксированный в указанном диапазоне среднего размера частиц;
(2) смешивания до гомогенности вышеуказанного латекса радиационно-сшитого синтетического каучука и/или натурального каучука с латексом несшитого каучука в соответствии с указанным массовым отношением частиц каучука, имеющих сшитую структуру, к несшитому каучуку;
(3) коагуляции вышеуказанных смешанных латексов для получения указанной модифицированной каучуковой маточной смеси.
7. Способ получения по п. 6, характеризующийся тем, что латекс синтетического каучука и/или латекс натурального каучука представляет собой один или несколько латексов, выбранных из группы, состоящей из латекса натурального каучука, латекса стирол-бутадиенового каучука, латекса карбоксилированного стирол-бутадиенового каучука, латекса бутадиен-нитрильного каучука, латекса карбоксилированного бутадиен-нитрильного каучука, латекса хлоропренового каучука, латекса полибутадиенового каучука, латекса силиконового каучука или латекса акрилового каучука, латекса стирол-бутадиен-винилпиридинового каучука; предпочтительно один или несколько латексов, выбранных из группы, состоящей из латекса бутадиен-нитрильного каучука, латекса стирол-бутадиен-винилпиридинового каучука, латекса стирол-бутадиенового каучука, латекса карбоксилированного стирол-бутадиенового каучука; более предпочтительно один или несколько латексов, выбранных из группы, состоящей из латекса стирол-бутадиен-винилпиридинового каучука, латекса бутадиен-нитрильного каучука; наиболее предпочтительно латекса бутадиен-нитрильного каучука.
8. Резиновая смесь, содержащая смесь модифицированной каучуковой маточной смеси по любому из пп. 1-5 и базового каучука, в которой модифицированная каучуковая маточная смесь присутствует в количестве от 1 до 70 мас.ч., предпочтительно от 1 до 40 мас.ч. и более предпочтительно от 1 до 30 мас.ч. на 100 мас.ч., базового каучука.
9. Резиновая смесь по п. 8, характеризующаяся тем, что базовый каучук представляет собой один или несколько каучуков, выбранных из группы, состоящей из натурального каучука, модифицированного натурального каучука, синтетического каучука; например, один или несколько каучуков, выбранных из группы, состоящей из натурального каучука, стирол-бутадиенового сополимера, полученного эмульсионной полимеризацией или его маслонаполненных продуктов, стирол-бутадиенового сополимера, полученного способом полимеризации в растворе или его маслонаполненных продуктов и полибутадиенового каучука или его маслонаполненных продуктов; предпочтительно любой один или несколько каучуков, выбранных из группы, состоящей из стирол-бутадиенового сополимера, полученного способом полимеризации в растворе или его маслонаполненных продуктов, стирол-бутадиенового сополимера, полученного эмульсионной полимеризацией или его маслонаполненных продуктов и полибутадиенового каучука, или его маслонаполненных продуктов.
10. Способ получения резиновой смеси по п. 8 или 9, включающий стадию смешивания указанной модифицированной каучуковой маточной смеси и указанного базового каучука в описанных количествах, чтобы получить резиновую смесь.
11. Способ получения по п. 10, характеризующийся тем, что способ получения модифицированной каучуковой маточной смеси включает следующие стадии:
(1) радиационной сшивки латекса синтетического каучука и/или натурального каучука и получения таким образом в указанном латексе частиц синтетического каучука и/или натурального каучука, имеющих сшитую структуру, указанное содержание геля, а также средний размер частиц, зафиксированный в указанном диапазоне среднего размера частиц;
(2) смешивания до гомогенности вышеуказанного латекса радиационно-сшитого синтетического каучука и/или натурального каучука с латексом несшитого каучука в соответствии с указанным массовым отношением частиц каучука, имеющих сшитую структуру, к несшитому каучуку;
(3) коагуляции вышеуказанных смешанных латексов для получения указанной модифицированной каучуковой маточной смеси.
12. Вулканизированная резина, полученная из резиновой смеси по п. 8 или 9.